(57)【特許請求の範囲】
【請求項１】
真空引き可能になされて底部に大口径の底部開口を有する処理容器と、
前記処理容器の天井部に設けられて前記処理容器内に所定の処理ガスを導入するシャワーヘッド部と、
前記底部開口に対して気密に昇降可能に設けられた昇降台と、
前記昇降台と前記処理容器の底部との間に設けられ、前記処理容器内の気密性を保持しつつ前記昇降台の上下移動を許容するために伸縮可能になされた大口径のベローズと、
処理すべき被処理体を載置するために前記昇降台により前記処理容器内側に支持された載置台と、
前記昇降台に形成した開口に気密に設けた透過窓と、
前記昇降台に支持されると共に前記昇降台の下方に配置されて、放射した熱線を前記透過窓を介して前記載置台の裏面に照射する加熱ランプと、
前記昇降台の上下移動を行う昇降台上下機構とを備えたことを特徴とする熱処理装置。
【請求項２】
前記昇降台上下機構は、途中に前記昇降台のネジ孔に螺合されてその上端が前記処理容器の底部に回転自在に支持された昇降用ボールネジを有することを特徴とする請求項１記載の熱処理装置。
【請求項３】
真空引き可能になされた処理容器内の載置台上に被処理体を載置し、前記処理容器内の天井に設けたシャワーヘッド部から所定の処理ガスを前記処理容器内へ導入しつつ前記処理容器の底部側に設けた加熱ランプから放射した熱線を透過窓を介して前記載置台に照射して前記被処理体に所定の熱処理を施す熱処理方法において、
前記載置台と前記透過窓と前記加熱ランプとを一体的に上下移動させて、前記シャワーヘッド部の表面温度を一定に維持しつつ、前記被処理体を載置した前記載置台を上昇させた上昇位置において前記被処理体に低温の熱処理を施す低温熱処理工程と、前記被処理体を載置した前記載置台を降下させた降下位置において前記被処理体に前記低温よりも高い高温の熱処理を施す高温熱処理工程と、前記低温熱処理工程と前記高温熱処理工程との間に、前記被処理体を前記上昇位置と前記降下位置との間に位置させた状態で前記被処理体に前記低温から前記高温の範囲内の中温で熱処理を施す中温熱処理工程とを含む異なる熱処理を行うようにしたことを特徴とする熱処理方法。
【請求項４】
天井部に所定の処理ガスを導入するシャワーヘッド部を有する処理容器内の載置台上に被処理体を載置し、前記処理容器の底部側に設けた加熱ランプからの熱線により前記載置台を照射しつつ前記被処理体に所定の熱処理を施す熱処理方法において、
前記被処理体をリフタピンにより上下移動させて、前記シャワーヘッド部の表面温度を一定に維持しつつ、前記被処理体を載置した前記載置台を上昇させた上昇位置において前記被処理体に低温の熱処理を施す低温熱処理工程と、前記被処理体を載置した前記載置台を降下させた降下位置において前記被処理体に前記低温よりも高い高温の熱処理を施す高温熱処理工程と、前記低温熱処理工程と前記高温熱処理工程との間に、前記被処理体を前記上昇位置と前記降下位置との間に位置させた状態で前記被処理体に前記低温から前記高温の範囲内の中温で熱処理を施す中温熱処理工程とを含む異なる熱処理を行うようにしたことを特徴とする熱処理方法。
【請求項５】
前記低温熱処理工程は前記被処理体の表面に金属酸化膜を形成する成膜工程であり、
前記中温熱処理工程は前記金属酸化膜を改質する改質工程であり、
前記高温熱処理工程は前記改質された金属酸化膜を結晶化する結晶化工程であることを特徴とする請求項３又は４記載の熱処理方法。
【請求項６】
前記金属酸化膜は、タンタル酸化膜であることを特徴とする請求項５記載の熱処理方法。
【発明の詳細な説明】
【０００１】
【発明の属する技術分野】
本発明は、例えば金属酸化膜などの成膜処理、改質処理及び結晶化処理等の異なる温度帯域の熱処理を１つの装置で行うことが可能な熱処理装置及び熱処理方法に関する。
【０００２】
【従来の技術】
一般に、半導体デバイスを製造するには、半導体ウエハに成膜処理やパターンエッチング処理を繰り返し行なって所望のデバイスを製造するが、中でも成膜技術は半導体デバイスが高密度化及び高集積化するに伴ってその仕様が年々厳しくなっており、例えばデバイス中のキャパシタの絶縁膜やゲート絶縁膜のように非常に薄い酸化膜などに対しても更なる薄膜化が要求され、これと同時に更に高い絶縁性が要求されている。
【０００３】
これらの絶縁膜としては、シリコン酸化膜やシリコンナイトライド膜等を用いることができるが、最近にあっては、より絶縁特性の良好な材料として、金属酸化膜、例えば酸化タンタル（Ｔａ２ Ｏ５ ）等が用いられる傾向にある。この金属
酸化膜は、酸化膜換算膜として薄くても信頼性の高い絶縁性を発揮するが、この金属酸化膜の成膜後に、この表面の改質処理を施し、更に、これを結晶化することにより絶縁性を大幅に向上させることができることが発見され、特開平２−２８３０２２号公報にその技術が開示されている。
【０００４】
この金属酸化膜を形成するには、例えばタンタル酸化膜を形成する場合を例にとって説明すると、まず、半導体ウエハを成膜装置内に搬入して上記公報に開示されているように成膜用の原料として、タンタルの金属アルコキシド（Ｔａ（ＯＣ２ Ｈ５ ）５ ）を用い、これを窒素ガス等でバブリングしながら供給して半導体
ウエハを例えば４５０℃程度のプロセス温度に維持し、真空雰囲気下でＣＶＤ（Ｃｈｅｍｉｃａｌ  Ｖａｐｏｒ  Ｄｅｐｏｓｉｔｉｏｎ）によりタンタル酸化膜（Ｔａ２ Ｏ５ ）を積層させている。
【０００５】
そして、必要に応じて更なる絶縁特性の向上を図る場合には、この半導体ウエハを、改質装置内へ搬入してオゾンを含む雰囲気中の大気圧下でこれに水銀ランプから紫外線を照射することにより活性酸素原子を発生させ、この活性酸素原子を用いて上記タンタル酸化膜を改質する。この改質処理時の半導体ウエハの温度は、例えば６００℃程度である。
次に、改質処理が完了した半導体ウエハを結晶化装置へ搬入して、ここで酸素雰囲気中にてウエハを例えば７５０℃程度まで加熱し、これにより上記改質されたタンタル酸化膜を結晶化し、これにより一層、特性の良好な絶縁膜を得ている。
【０００６】
【発明が解決しようとする課題】
ところで、上述のように絶縁膜の特性を向上させることも重要であるが、これと同時に、品質の良好なデバイスを多量に製造する上から生産性、すなわちスループットが大きいことが必要であるが、上述した従来の装置では、一連の処理を完了するために、成膜装置と改質装置と結晶化装置の３台の熱処理装置が用いられる。このために、１つの処理を終了する毎に半導体ウエハを次の熱処理装置へ移し変えることが必要であり、この結果、スループットが大幅に低下するのみならず、３種類の熱処理装置を必要とすることから大幅な設備コストも余儀なくされていた。
そこで、成膜処理と改質処理とを同一の処理容器内にて行う技術が、例えば特開平９−１５３４９１号公報、特開平１０−１８２３００号公報等において提案されている。
【０００７】
この場合には、成膜処理と改質処理の２つの処理を同一の処理容器内で行うことから、スループットの向上及び設備コストの削減の上からは好ましい。しかしながら、成膜処理と改質処理とではプロセス温度がかなり異なることから、成膜処理時に処理容器の内面側に付着した不要な膜が上記２つの処理のプロセス温度差に起因して剥がれ易くなり、これがパーティクルとなって飛散し易くなる、といった問題点があった。
特に、ガス導入手段としてシャワーヘッド部を用いた熱処理装置にあっては、このシャワーヘッド部の表面に付着した不要な膜が、２つの処理のプロセス温度差に起因してより剥がれ易くなる、といった問題があった。
【０００８】
また、上記成膜処理と改質処理に加えて、結晶化処理も同一の熱処理装置内で行う試みもあるが、この結晶化処理のプロセス温度は、上記成膜処理や改質処理のプロセス温度よりも更に高いので、上記した問題点がより顕在化する結果となり、実現に至っていない。
本発明は、以上のような問題点に着目し、これを有効に解決すべく創案されたものである。本発明の目的は、被処理体を加熱する加熱ランプと被処理体を載置台とを一体的に上下動可能とすることにより、シャワーヘッド部の温度変化を抑制したまま異なるプロセス温度で被処理体に対して異なる熱処理を施すことが可能な熱処理装置及び熱処理方法を提供することにある。
【０００９】
【課題を解決するための手段】
請求項１に係る発明は、真空引き可能になされて底部に大口径の底部開口を有する処理容器と、前記処理容器の天井部に設けられて前記処理容器内に所定の処理ガスを導入するシャワーヘッド部と、前記底部開口に対して気密に昇降可能に設けられた昇降台と、前記昇降台と前記処理容器の底部との間に設けられ、前記処理容器内の気密性を保持しつつ前記昇降台の上下移動を許容するために伸縮可能になされた大口径のベローズと、処理すべき被処理体を載置するために前記昇降台により前記処理容器内側に支持された載置台と、前記昇降台に形成した開口に気密に設けた透過窓と、前記昇降台に支持されると共に前記昇降台の下方に配置されて、放射した熱線を前記透過窓を介して前記載置台の裏面に照射する加熱ランプと、前記昇降台の上下移動を行う昇降台上下機構とを備えたことを特徴とする熱処理装置である。
これにより、載置台と加熱ランプとを昇降台に取り付けているので、これらを一体的に上下移動させてシャワーヘッド部に接近及び離間させることができ、結果的に、シャワーヘッド部に対して温度変化をほとんど生ぜしめることなく、上記被処理体に対して異なる温度にて異なる熱処理を連続的に施すことが可能となる。
【００１０】
従って、用いる熱処理装置の種類を減少させることができるので、設備コストを削減できるのみならず、被処理体を処理毎に移し変える必要がないので、その分、スループットも向上させることが可能となる。
この場合、例えば請求項２に規定するように、前記昇降台上下機構は、途中に前記昇降台のネジ孔に螺合されてその上端が前記処理容器の底部に回転自在に支持された昇降用ボールネジを有する。
【００１１】
請求項３に規定する発明は、上記装置発明を用いて行われる方法発明を規定したものであり、すなわち、真空引き可能になされた処理容器内の載置台上に被処理体を載置し、前記処理容器内の天井に設けたシャワーヘッド部から所定の処理ガスを前記処理容器内へ導入しつつ前記処理容器の底部側に設けた加熱ランプから放射した熱線を透過窓を介して前記載置台に照射して前記被処理体に所定の熱処理を施す熱処理方法において、前記載置台と前記透過窓と前記加熱ランプとを一体的に上下移動させて、前記シャワーヘッド部の表面温度を一定に維持しつつ、前記被処理体を載置した前記載置台を上昇させた上昇位置において前記被処理体に低温の熱処理を施す低温熱処理工程と、前記被処理体を載置した前記載置台を降下させた降下位置において前記被処理体に前記低温よりも高い高温の熱処理を施す高温熱処理工程と、前記低温熱処理工程と前記高温熱処理工程との間に、前記被処理体を前記上昇位置と前記降下位置との間に位置させた状態で前記被処理体に前記低温から前記高温の範囲内の中温で熱処理を施す中温熱処理工程とを含む異なる熱処理を行うようにしたことを特徴とする熱処理方法である。
【００１２】
また、請求項４に規定する発明は、従来の熱処理装置を用いて行われる方法発明を規定したものであり、すなわち、天井部に所定の処理ガスを導入するシャワーヘッド部を有する処理容器内の載置台上に被処理体を載置し、前記処理容器の底部側に設けた加熱ランプからの熱線により前記載置台を照射しつつ前記被処理体に所定の熱処理を施す熱処理方法において、前記被処理体をリフタピンにより上下移動させて、前記シャワーヘッド部の表面温度を一定に維持しつつ、前記被処理体を載置した前記載置台を上昇させた上昇位置において前記被処理体に低温の熱処理を施す低温熱処理工程と、前記被処理体を載置した前記載置台を降下させた降下位置において前記被処理体に前記低温よりも高い高温の熱処理を施す高温熱処理工程と、前記低温熱処理工程と前記高温熱処理工程との間に、前記被処理体を前記上昇位置と前記降下位置との間に位置させた状態で前記被処理体に前記低温から前記高温の範囲内の中温で熱処理を施す中温熱処理工程とを含む異なる熱処理を行うようにしたことを特徴とする熱処理方法である。
【００１３】
また、例えば請求項５に規定するように、前記低温熱処理工程は前記被処理体の表面に金属酸化膜を形成する成膜工程であり、前記中温熱処理工程は前記金属酸化膜を改質する改質工程であり、前記高温熱処理工程は前記改質された金属酸化膜を結晶化する結晶化工程である。
更に、例えば請求項６に規定するように、前記金属酸化膜は、タンタル酸化膜である。
【００１４】
【発明の実施の形態】
以下に本発明に係る熱処理装置及び熱処理方法の一実施例を添付図面に基づいて詳述する。
図１は本発明に係る熱処理装置を示す断面構成図、図２はシャワーヘッド部と載置台との間の距離の変化の態様を示す模式図、図３は各熱処理工程の温度状態と投入電力を説明する図である。
ここでは、金属酸化膜としてタンタル酸化膜をＣＶＤにより成膜し、更にこれを改質及び結晶化する場合を例にとって説明する。また、本実施例で用いられる”低温熱処理”、”中温熱処理”及び”高温熱処理”は各処理間の温度関係を表したものであり、絶対的な温度を意味するものではない。
【００１５】
まず、この熱処理装置２は、図１に示すように例えばアルミニウムにより筒体状に成形された処理容器４を有している。この処理容器４の底部６には、図示しない排気口が設けられて、処理容器４内を真空引き可能としている。この処理容器４の天井部には、Ｏリング等のシール部材８を介してシャワーヘッド部１０が設けられており、この処理容器４内へ所望する各種の処理ガスを導入し得るようになっている。
また、この処理容器４の側壁には、開閉可能になされたゲートバルブ１２が設けられており、これを開閉して処理容器４内に対して被処理体としての半導体ウエハＷを搬出入できるようになっている。
【００１６】
そして、この処理容器４の底部６の中央部には、円形状に大口径の底部開口１４が形成されており、この底部開口１４の下方には、板状の昇降台１６が上記底部開口１４に対して昇降可能に設けられている。具体的には、上記底部開口１４の周縁部の容器底部６の裏面と上記昇降台１６の上面との間に、伸縮可能になされた大口径の金属性のベローズ１８が介在されており、上記処理容器４内の気密性を維持しつつこの昇降台１６の上下移動を許容している。
そして、この昇降台１６を昇降させるために、この周縁部には昇降台上下機構２０が設けられている。具体的には、この昇降台上下機構２０は、上端が上記容器底部６に軸受２２でもって回転可能に支持されて上下方向に延びる昇降用ボールネジ２４を有している。図示例では２本の昇降用ボールネジ２４が記載されているが、実際には、容器周方向に略等間隔で３本以上、ここでは例えば３本設けられている。そして、この昇降用ボールネジ２４の途中には、上記昇降台１６に設けたネジ孔２６が螺合されており、この昇降用ボールネジ２４を同期させて正逆回転させることによって、上記昇降台１６を上下移動（昇降移動）し得るようになっている。この昇降用ボールネジ２４を正逆回転させるために、各昇降用ボールネジ２４の下端部は、昇降用モータ２６に連結されている。この各昇降用モータ２６は図示しないが固定ベースにて固定されている。尚、昇降用モータ２６は複数設けないで一台だけ設けるようにし、この昇降用モータ２６と各昇降用ボールネジ２４間にベルト等を掛け渡してこれらを同期させて正逆回転し得るようにしてもよい。
【００１７】
そして、この昇降台１６に、半導体ウエハＷを載置する載置台２８とこれを加熱する加熱ランプ３０が設けられる。具体的には、上記昇降台１６の上面からは、例えば複数本の支柱３２が起立されており、この上端に、例えばカーボン素材、ＡｌＮなどのセラミック等よりなる薄板状の上記載置台２８が設けられる。この載置台２８の直径は、上記底部開口１４の直径よりも僅かに小さく設定されており、この底部開口１４を通過して上下移動するようになっている。尚、上記支柱３２に代えて、内面が反射面となった円筒体状のリフレクタを設けて、この上端に上記載置台２８を支持させるようにしてもよい。
【００１８】
そして、上記昇降台１６には、上記載置台２８の直下に対応させて開口３４が形成されており、この開口３４にＯリング等のシール部材３６を介して例えば石英ガラス等よりなる肉厚な透過窓３８が気密に設けられている。この透過窓３８の下方には、上記透過窓３８を囲むように箱状の加熱室４０を区画形成するために加熱室区画壁４２が上記昇降台１６の下面に接続して設けられている。この加熱室４０内には加熱手段として複数個の上記加熱ランプ３０が反射鏡も兼ねる回転台４４に取り付けられており、この回転台４４の回転軸４６は軸受４８を介して上記加熱室区画壁４２の底部を貫通し、この加熱室４０の下部に設けた回転モータ５０により回転される。従って、この加熱ランプ３０より放出された熱線は、上記透過窓３８を透過して載置台２８の下面を照射してこれを加熱し得るようになっている。
【００１９】
また、載置台２８の下方には、複数本、例えば石英よりなる３本のリフタピン５２（図示例では２本のみ記す）が起立させて設けられており、このリフタピン５２の基部は、一緒に上下動可能なように互いに例えば石英製の環状結合部材５４により結合されている。この環状結合部材５４は、上記昇降台１６を貫通して垂直に延びた押し上げ棒５６の上端に係合されている。かくして、押し上げ棒５６により上下動させることにより、上記リフタピン５２を載置台２８に貫通させて設けたリフタピン穴５８に挿通させてウエハＷを持ち上げ得るようになっている。
上記押し上げ棒５６の貫通部には、処理容器４内の気密状態を保持するために伸縮可能なベローズ６０が介在されると共にこの押し上げ棒５８の下端はこれを上下動するアクチュエータ６２に接続されている。このアクチュエータ６２は、固定具６４によって昇降台１６側へ接続されている。従って、昇降台１６側に取り付けた載置台２８、加熱ランプ３０、透過窓３８、リフタピン５２等は、昇降台１６の昇降に伴って一体的に上下移動するようになっている。
【００２０】
一方、処理容器４の天井部に設けたシャワーヘッド部１０は、本出願人が先に特開平１０−７９３７７号公報で開示した構造と同様に形成されている。すなわち、シャワーヘッド部１０は載置台２８の上面の略全面を覆うように対向させて設けられ、載置台２８との間に処理空間Ｓを形成している。このシャワーヘッド部１０は処理容器４内に成膜用の原料ガス、改質ガスのオゾン、結晶化時の酸素等をシャワー状に導入するものであり、シャワーヘッド部１０の下面の噴射面６６にはガスを噴出するための多数の噴射孔６８Ａ、６８Ｂが形成される。
このシャワーヘッド部１０内は、原料ガス用ヘッド空間７０Ａと通常ガス用ヘッド空間７０Ｂとに２つに区画されており、原料ガス用ヘッド空間７０Ａには、例えばヘリウム等の不活性ガスよりなるキャリアガスで気化された気化状態の金属酸化膜原料、例えば金属アルコキシド（Ｔａ（ＯＣ２ Ｈ５ ）５ ：ペントエトキ
シタンタル）を流量制御可能に導入するようになっている。また、通常ガス用ヘッド空間７０Ｂには、酸素やオゾン（Ｏ３ ）等を選択的に、或いは同時に、それ
ぞれ流量制御可能に導入するようになっている。そして、上記噴射孔６８Ａ、６８Ｂは、原料ガス用ヘッド空間７０Ａに連通される原料ガス用噴射孔６８Ａと通常ガス用ヘッド空間７０Ｂに連通される通常ガス用噴射孔６８Ｂの２つの群に分けられており、成膜時には両噴射孔６８Ａ、６８Ｂから噴出された原料ガスと通常ガスとを処理空間Ｓにて混合して、いわゆるポストミックス状態で供給するようになっている。尚、ガス供給方式は、このポストミックスに限らず、シャワーヘッド部内で両ガスを予め混合させるようにしてもよい。また、改質処理時や結晶化処理時には、通常ガス用噴射孔６８Ｂからはオゾンや酸素が供給されるが、原料ガスは供給しない。
【００２１】
また、シャワーヘッド部１０の側壁にはこの部分の温度を原料ガスの分解を防止するために、例えば１４０〜１７５℃程度に冷却するための冷却ジャケット７２が設けられており、これに６０℃程度の冷媒、例えば温水を流すようになっている。
また、処理容器４の側壁にも、壁面を冷却するために例えば冷媒を流す冷却ジャケット７４が設けられており、これに例えば６０℃程度の温水を冷媒として流し、側面を原料ガスが液化しないで、且つ熱分解しない温度、例えば１４０〜１７０℃の範囲内に維持するようになっている。
【００２２】
次に、以上のように構成された熱処理装置を用いて行われる本発明方法について、図２及び図３も参照して説明する。
本発明方法の特徴は、シャワーヘッド部１０の温度変化を抑制するために、昇降台１６に保持した前記載置台と前記透過窓と前記加熱ランプとを一体的に上下移動させて、前記載置台の異なる高さ位置にて異なる被処理体温度で異なる熱処理を行うようにした点である。
具体的には、ここでは載置台２８の上昇位置において成膜を行う低温熱処理工程を実施し、中間位置において改質を行う低温熱処理工程を実施し、降下位置において結晶化を行う高温熱処理工程を実施する。図２中において、図２（Ａ）は低温熱処理時の載置台位置を示し、図２（Ｂ）は中温熱処理時の載置台位置を示し、図２（Ｃ）は高温熱処理時の載置台位置を示す。また、図３中においては、シャワーヘッド部１０の温度と、半導体ウエハＷの温度と、加熱ランプ３０への投入電力の変化を示している。
【００２３】
＜低温熱処理工程（成膜工程）＞
まず、真空状態に維持された処理容器４内に、図示しないトランスファチャンバやロードロック室側から開放されたゲートバルブ１２を介して未処理の半導体ウエハＷを搬入し、リフタピン５２を上下動することによってこのウエハＷを載置台２８上に載置する。
そして、昇降台上下機構２０を駆動して昇降用ボールネジ２４を回転させることにより、ここでは昇降台１６を上昇移動させて載置台２８、透過窓３８及び加熱ランプ３０等を一体的に上方に動かして、図２（Ａ）に示すようにシャワーヘッド部１０と載置台２８との間の距離を予め定められたＨ１に設定する。この時の載置台２８の位置を上昇位置とする。
【００２４】
そして、加熱ランプ３０を駆動して半導体ウエハＷを所定の温度まで昇温して維持し、シャワーヘッド部１０から原料ガスとＯ２ ガスとを処理空間Ｓに供給し
つつこの処理容器４内を真空引きして所定のプロセス圧力に維持する。これにより、金属酸化膜の成膜処理を行う。
この場合、液体原料であるＴａ（ＯＣ２ Ｈ５ ）５ は気化器により気化して供給
され、また、この供給系は原料ガスの再液化防止のために周知のように所定の温度、例えば１６０℃程度に予熱されている。
シャワーヘッド部１０の原料ガス用ヘッド空間７０Ａに流れ込んだ原料ガスは、これより噴射面６６に設けた原料ガス用噴射孔６８Ａから処理空間Ｓに供給されることになる。
【００２５】
一方、シャワーヘッド部１０の通常ガス用ヘッド空間７０Ｂに到達したＯ２ ガ
スはこれより噴射面６６に設けた通常ガス用噴射孔６８Ｂから処理空間Ｓに供給されることになる。
このように処理空間Ｓに噴出された原料ガスとＯ２ ガスは、この処理空間Ｓで
混合されて反応し、ウエハ表面に、例えば酸化タンタル膜（Ｔａ２ Ｏ５ ）を堆積
し、成膜することになる。
【００２６】
この時のウエハ温度は４００〜５００℃の範囲内、例えば４８０℃程度であり、シャワーヘッド部１０の表面温度は例えば１５０℃程度である。また、シャワーヘッド部１０と載置台２８との間の距離Ｈ１は、例えば１．５〜２．５ｃｍ程度である。
この場合、上述したようにシャワーヘッド部１０と載置台２８との間の距離Ｈ１は、非常に小さくて両者は接近しているので、原料ガスは有効に成膜反応に寄与し、効率的に成膜を行うことができる。
また、上記距離Ｈ１は、シャワーヘッド部１０の冷却ジャケット７２の冷却能力と成膜時のプロセス温度であるウエハＷの温度とを考慮して、シャワーヘッド部１０の表面温度がこれにできるだけ不要な膜が付着しないような温度、例えば１５０℃になるように予め定める。
【００２７】
尚、この成膜処理中において、シャワーヘッド部１０を冷却してこの表面に膜が堆積しないように工夫しているとはいえ、この表面に僅かに不要な膜が堆積することは避けられない。
以上のようにして、所定の時間だけ成膜工程を行って所定の膜厚のタンタル酸化膜を堆積させたならば、原料ガス及び酸素（Ｏ２ ）の供給を停止し、次に中温
熱処理工程である改質工程へ移行する。
【００２８】
＜中温熱処理工程（改質工程）＞
まず、加熱ランプ３０への投入電力を図３に示すように増大して改質処理のプロセス温度である６００〜７００℃の範囲内である所定の温度、例えば６５０℃まで短時間で昇温する。この時、載置台２８の位置を固定したままにしておくと、シャワーヘッド部１０は冷却ジャケット７２により冷却されているとはいえ、シャワーヘッド部１０の表面は温度上昇する傾向にあるので、このシャワーヘッド部１０の表面温度が上昇するのを抑制して、例えば略１５０℃を維持させるために、昇降台上下機構２０を駆動して昇降台１６を降下させることにより、図２（Ｂ）に示すようにシャワーヘッド部１０と載置台２８との間の距離をＨ２まで拡大して両部材間の間隔を広げる。この時のシャワーヘッド部１０の温度変化を抑制するためのこの距離Ｈ２は、この改質処理時のプロセス条件に応じて予め求められており、例えば７〜１０ｃｍ程度が好ましい。また、この時の載置台２８の位置を中間位置とする。
【００２９】
そして、このようにウエハＷの温度を改質用のプロセス温度に維持しつつシャワーヘッド部１０からオゾン（Ｏ３ ）を供給し、処理容器４内を所定のプロセス
圧力に維持してタンタル酸化膜の改質処理を行う。このオゾンは例えば図示しないオゾン発生器により発生させることができ、また、このオゾンはシャワーヘッド部１０からではなく、別途、処理容器４の側壁にオゾン供給ノズルを設けるなどしてこれより供給するようにしてもよい。
この供給されたオゾンの作用により多量の活性酸素原子が発生し、これにより、ウエハ表面のタンタル酸化膜中に十分に酸素が供給されてタンタル酸化膜が改質されることになる。
【００３０】
この改質中における処理容器４の圧力は、１３３Ｐａ〜７９８００Ｐａ（１〜６００Ｔｏｒｒ）の範囲内に設定する。この範囲外の圧力では、改質の進行が遅かったり、或いは十分でなく、金属酸化膜の絶縁耐圧が低下してしまう。また、改質プロセス時のウエハ温度は、金属酸化膜の結晶化温度よりも低い温度、例えば６００〜７００℃の範囲内に設定する。ウエハ温度が６００℃よりも小さい場合は、絶縁耐圧が十分でなく、また、７００℃を越えると、金属の結晶化温度が７２０〜８００℃程度であることから、結晶化により十分な改質を得ることができない。
【００３１】
この改質処理時には、紫外線を併せて照射するようにしてもよく、これによれば、改質効率を向上させることができる。
このように改質処理を行うことにより、シャワーヘッド部１０の表面には温度変化がほとんど生じていないので、従来装置にて、熱伸縮差等に起因して剥離していたヘッド面の不要な膜が本発明装置では熱伸縮差がほとんど生じないことから剥離せずにパーティクルが発生する恐れもほとんど生じない。
以上のようにして、所定の時間だけ改質工程を行ったならば、オゾンの供給を停止し、次に高温熱処理工程である結晶化工程へ移行する。
【００３２】
＜高温熱処理工程（結晶化工程）＞
まず、加熱ランプ３０への投入電力を図３に示すように更に増大して結晶化処理のプロセス温度である７２０〜８００℃の範囲内である所定の温度、例えば７５０℃まで短時間で昇温する。この時、載置台２８の位置を固定したままにしておくと、前述した改質処理の時にも説明したようにシャワーヘッド部１０は冷却ジャケット７２により冷却されているとはいえ、シャワーヘッド部１０の表面は温度上昇する傾向にあるので、このシャワーヘッド部１０の表面温度が上昇するのを抑制して、例えば略１５０℃を維持させるために、昇降台上下機構２０を駆動して昇降台１６を更に降下させることにより、図２（Ｃ）に示すようにシャワーヘッド部１０と載置台２８との間の距離をＨ３まで拡大して両部材間の間隔を更に広げる。この時のシャワーヘッド部１０の温度変化を抑制するためのこの距離Ｈ３は、この結晶化処理時のプロセス条件に応じて予め求められており、例えば１０〜１５ｃｍ程度が好ましい。また、この時の載置台２８の位置を降下位置とする。
【００３３】
そして、このようにウエハＷの温度を結晶化用のプロセス温度に維持しつつシャワーヘッド部１０から酸素（Ｏ２ ）を供給し、処理容器４内を所定のプロセス
圧力に維持して前工程で改質されたタンタル酸化膜の結晶化処理を行う。
このように、改質後のタンタル酸化膜を結晶化することにより、より電気的特性に優れた絶縁膜を得ることが可能となる。
また、このように結晶化処理を行うことにより、シャワーヘッド部１０の表面には、改質処理時と同様に温度変化がほとんど生じていないので、従来装置にて、熱伸縮差等に起因して剥離していたヘッド面の不要な膜が本発明装置では熱伸縮差がほとんど生じないことから剥離せずにパーティクルが発生する恐れもほとんど生じない。
【００３４】
このようにして、半導体ウエハＷに対して一連の処理が完了したならば、新たな未処理のウエハに対して、上述したと同様な処理工程を繰り返し行い、これにより多数枚のウエハに対して連続処理を行う。
このように、本発明方法では温度が異なる熱処理を連続的に行う際に、加熱ランプ３０への投入電力を変えてウエハのプロセス温度を変化させても、それに対応させてシャワーヘッド部１０と載置台２８（ウエハＷ）との間の距離を変化させてシャワーヘッド部１０の表面温度を略一定の温度に維持するようにしているので、このシャワーヘッド部１０の表面に付着している不要な膜が剥がれてパーティクルになることを大幅に抑制することが可能となる。
【００３５】
また、１台の熱処理装置にて、成膜処理、改質処理及び結晶化処理を連続的に行うようにしているので、ウエハの移し替えのための時間が不要になってスループットを向上できるのみならず、装置数も減少させることができ、その分、設備コストを抑制することが可能となる。
尚、上記実施例では、本発明の理解を容易にするために典型的な例としてシャワーヘッド部１０の表面温度が略１５０℃に一定になるように制御したが、実際にはある程度の温度範囲内、例えば±５０℃程度の範囲内で温度変化しても、この温度変化に起因する不要な膜の剥離の発生を十分に抑制することができる。このため、プロセス温度差が非常に少ない改質処理と結晶化処理を行う際のウエハ位置（載置台位置）を同一高さ位置、例えば図３中の中間位置或いは降下位置、更には両者の間の位置で行うようにしてもよい。換言すれば、成膜処理時のシャワーヘッド部１０の温度に対して、温度変化が±５０℃程度で収まるような載置台高さ位置ならば、どこで他の処理を行ってもよい。
上記熱処理方法は本発明の熱処理装置２を用いて実施した場合を例にとって説明したが、これに限定されず、図４に示すような従来のランプ加熱式の枚葉式熱処理装置を用いても、上述した方法と類似する方法を行うことができる。
【００３６】
以下、この方法について説明する。
図１に示す本発明の熱処理装置２と図４に示す熱処理装置８０とが大きく異なる点は、従来の熱処理装置８０には、昇降台１６及びこれを昇降する昇降台上下機構２０を設けておらず、載置台２８、透過窓３６、加熱ランプ３０を、容器底部６に対して直接的、或いは間接的に固定しており、これらがシャワーヘッド部１０に対して上下移動しない点である。ただし、リフタピン５２は上下方向に長いストロークを得るために図１に示す装置例よりも長く設定しており、図４中の一点鎖線に示すようにウエハＷを、載置台２８の上方にて高い位置まで持ち上げ得るようになっている。尚、図４中において、図１中の構成と同一構成部分については同一参照符号を付して説明を省略する。
【００３７】
この装置例の場合には、最上段の一点鎖線８２Ａで示す位置が図２（Ａ）中で示す上昇位置に対応し、中段の一点鎖線８２Ｂで示す位置が図２（Ｂ）中で示す中間位置に対応し、更に載置台２８上のウエハＷの位置８２Ｃが図２（Ｃ）中の降下位置に対応し、それぞれのポジションで対応した熱処理を行うことになる。この時の各熱処理工程の温度状態と投入電力の関係は図５に示されている。
この場合には、加熱ランプ３０の加熱室区画壁４２が容器底部６に固定されていることから、この加熱ランプ３０とシャワーヘッド部１０の下面との間の距離が一定となる。従って、シャワーヘッド部１０の表面の温度を略一定の温度である例えば１５０℃に維持しつつウエハ温度を各プロセスに対応させて変化させるためには、加熱ランプ３０への投入電力を略一定に維持しつつ上述したようにリフタピン１２でウエハＷを上方の所定の位置に持ち上げてこのウエハＷと載置台２８との間の距離を適宜変えるようにすればよい。
【００３８】
この場合にも、先に説明した方法発明と同様な作用効果を発揮することができる。
尚、この場合にも、シャワーヘッド部１０の温度変化は±５０℃以内で許容できるし、また、加熱ランプ３０への投入電力も、上記シャワーヘッド部１０に許容される温度変化の範囲内において変化させることが可能なのは勿論である。
また、本実施例で用いた温度等の数値例は、単に一例を示したに過ぎず、処理態様に応じて変わるのは勿論である。
また、ここでは、金属酸化膜として酸化タンタルを成膜する場合を例にとって説明したが、これに限定されず、他の金属酸化膜、例えば酸化チタン、酸化ジルコニウム、酸化バリウム、酸化ストロンチウムを形成する場合にも適用でき、原料はそれらの金属の金属アルコキシドを用いる。更に、上記した金属酸化膜以外には、酸化ニオブ、酸化ハフニウム、酸化イットリウム、酸化鉛等を形成する場合にも本発明を適用することができる。
【００３９】
【発明の効果】
以上説明したように、本発明の熱処理装置及び熱処理方法によれば、次のように優れた作用効果を発揮することができる。
請求項１、３及びこれらを引用する請求項に係る発明によれば、載置台と加熱ランプとを昇降台に取り付けているので、これらを一体的に上下移動させてシャワーヘッド部に接近及び離間させることができ、結果的に、シャワーヘッド部に対して温度変化をほとんど生ぜしめることなく、上記被処理体に対して異なる温度にて異なる熱処理を連続的に施すことができる。
従って、用いる熱処理装置の種類を減少させることができるので、設備コストを削減できるのみならず、被処理体を処理毎に移し変える必要がないので、その分、スループットも向上させることができる。
請求項４及びこれを引用する請求項に係る発明によれば、リフタピンにより被処理体を上下移動させるようにしたので、結果的に、シャワーヘッド部に対して温度変化をほとんど生ぜしめることなく、上記被処理体に対して異なる温度にて異なる熱処理を連続的に施すことができる。
従って、用いる熱処理装置の種類を減少させることができるので、設備コストを削減できるのみならず、被処理体を処理毎に移し変える必要がないので、その分、スループットも向上させることができる。
【図面の簡単な説明】
【図１】本発明に係る熱処理装置を示す断面構成図である。
【図２】シャワーヘッド部と載置台との間の距離の変化の態様を示す模式図である。
【図３】各熱処理工程の温度状態と投入電力を説明する図である。
【図４】従来のランプ加熱式の枚葉式熱処理装置を示す図である。
【図５】各熱処理工程の温度状態と投入電力の関係を示す図である。
【符号の説明】
２  熱処理装置
４  処理容器
１０  シャワーヘッド部
１４  底部開口
１６  昇降台
１８  ベローズ
２０  昇降台上下機構
２４  昇降用ボールネジ
２６  昇降用モータ
２８  載置台
３０  加熱ランプ
３８  透過窓
７０Ａ  原料ガス用ヘッド空間
７０Ｂ  通常ガス用ヘッド空間
Ｗ  半導体ウエハ（被処理体）
【図１】
0004765169.tif 000002
【図２】
0004765169.tif 000003
【図３】
0004765169.tif 000004
【図４】
0004765169.tif 000005
【図５】
0004765169.tif 000006